(57)【要約】【課題】帯電泳動粒子を硬化性材料に吸着させずに封入することが可能な電気泳動表示装置及びその製造方法を提供する。【解決手段】第１基板１０１の一方の面を隔壁１０４によってほぼ独立した複数の領域に仕切り、その領域に近接して第１電極１０５及び第２電極１０６を設け、帯電泳動粒子１０８を分散した絶縁性液体１０７を、第１基板１０１と隔壁１０４によって仕切られた領域に充填する。そして、この領域の開口側から絶縁性液体１０７を封じるように分解性材料１０９を積層し、分解性材料１０９の外側に硬化性材料１０３ａを積層し、さらに、この硬化性材料１０３ａを硬化した後に前記分解性材料１０９を分解することによって、絶縁性液体１０７に分散された帯電泳動粒子１０８を硬化性材料１０３ａに吸着させずに封入させることができる。【選択図】      図３
2005352316.tif 000002
【特許請求の範囲】
【請求項１】
基板の一方の面を隔壁で仕切ることによって上方に開口する複数の領域を形成する工程と、
帯電泳動粒子を分散した液体を前記領域内に充填する工程と、
前記液体が充填された領域の開口側から前記液体を封じるように分解性材料を積層する工程と、
前記分解性材料を積層した層である分解性材料層の上面に硬化性材料を積層する工程と、
前記硬化性材料を積層した層である硬化性材料層を前記隔壁に接触させて硬化する工程と、
前記分解性材料層を分解する工程とを有することを特徴とする電気泳動表示装置の製造方法。
【請求項２】
前記分解性材料は、前記帯電泳動粒子を分散した液体に対して相溶性を持たない材料であることを特徴とする請求項１に記載の電気泳動表示装置の製造方法。
【請求項３】
前記分解性材料は、加熱によって分解する材料であることを特徴とする請求項１に記載の電気泳動表示装置の製造方法。
【請求項４】
前記分解性材料は、分解後、前記帯電泳動粒子を分散した液体に溶解する材料であることを特徴とする請求項１に記載の電気泳動表示装置の製造方法。
【請求項５】
前記硬化性材料は、前記分解性材料に対して相溶性を持たない材料であることを特徴とする請求項１に記載の電気泳動表示装置の製造方法。
【請求項６】
前記隔壁は、表面が、前記分解性材料に対する親和性が低く、前記硬化性材料に対する親和性の高い表面であることを特徴とする請求項１に記載の電気泳動表示装置の製造方法。
【請求項７】
前記硬化性材料を積層する工程は、該硬化性材料を形成した第２の基板を前記分解性材料の上面に積層する工程であることを特徴とする請求項１に記載の電気泳動表示装置の製造方法。
【請求項８】
基板の一方の面に隔壁で仕切られ上方に開口を有する領域が形成され、該領域に帯電泳動粒子を分散した液体が充填され、該領域の上方に開口を封止する樹脂層が配置された電気泳動表示装置であって、
該液体がノルボルネン樹脂の熱分解物を含有することを特徴とする電気泳動表示装置。
【発明の詳細な説明】
【技術分野】
【０００１】
本発明は、情報機器に用いられる表示装置に関し、特に、微粒子を電界により移動させることによって表示をおこなう電気泳動表示装置及びその製造方法に関する。
【背景技術】
【０００２】
従来、対向する一対の基板間に帯電性の微粒子（帯電泳動粒子）を配置し、基板に近接した位置に設けた電極によって電界を印加することにより帯電泳動粒子を移動（泳動）させて表示をおこなう電気泳動表示装置がある。
【０００３】
この電気泳動表示装置の表示に用いられる帯電泳動粒子は、絶縁性の液体中に分散させることで分散液とされ、対向して配置される一対の基板間を隔壁で仕切ることによって形成される密閉空間内に封止されて用いられる。
【０００４】
そこで、密閉空間を形成するために基板上を隔壁で仕切った後、封止材（硬化性材料）と混合された分散液をインクジェット方式により隔壁内に充填した場合、このときの硬化性材料が分散液よりも比重が小さく分散液と混じり合わないならば、硬化性材料と分散液とが分離して硬化性材料が分散液の上側に積層された状態となる。そして、この積層された状態の硬化性材料を硬化させることで、帯電泳動粒子が分散された分散液を密閉空間内に封入するものが提案されている（特許文献１参照）。
【０００５】
【特許文献１】特開２００１−３４３６７２号公報
【発明の開示】
【発明が解決しようとする課題】
【０００６】
しかしながら、上述したような分散液と硬化性材料との混合物を充填して分散液を密閉空間内に封入するものでは、未硬化の状態であるときの硬化性材料に一部の帯電泳動粒子が吸着することがあり、この硬化性材料を硬化させる際に帯電泳動粒子を吸着したまま硬化するため、分散液の中で泳動できない帯電泳動粒子ができてしまう。
【０００７】
本発明は上記従来技術に鑑みてなされたものであり、帯電泳動粒子を硬化性材料に吸着させずに封入することができる電気泳動表示装置及びその製造方法に関する。
【課題を解決するための手段】
【０００８】
本発明は、基板の一方の面を隔壁で仕切ることによって上方に開口する複数の領域を形成する工程と、帯電泳動粒子を分散した液体を前記領域内に充填する工程と、前記液体が充填された領域の開口側から前記液体を封じるように分解性材料を積層する工程と、前記分解性材料を積層した層である分解性材料層の上面に硬化性材料を積層する工程と、前記硬化性材料を積層した層である硬化性材料層を前記隔壁に接触させて硬化する工程と、前記分解性材料層を分解する工程とを有することを特徴とする電気泳動表示装置の製造方法である。
【０００９】
本発明は、基板の一方の面に隔壁で仕切られ上方に開口を有する領域が形成され、該領域に帯電泳動粒子を分散した液体が充填され、該領域の上方に開口を封止する樹脂層が配置された電気泳動表示装置であって、該液体がノルボルネン樹脂の熱分解物を含有することを特徴とする電気泳動表示装置である。
【発明の効果】
【００１０】
本発明にかかる電気泳動表示装置及びその製造方法によれば、表示画面を支持する基板の一方の面を隔壁によってほぼ独立した複数の領域に仕切り、その領域に近接して複数の電極を設け、帯電泳動粒子を分散した液体を基板と隔壁によって仕切られた領域に充填する。そして、この領域の開口部側から液体を封じるように分解性材料を塗布し、分解性材料の外側に硬化性材料を積層し、さらに、積層された硬化性材料を硬化し、塗布された前記分解性材料を分解することによって液体に分散された帯電泳動粒子を硬化性材料に吸着させずに封入することができるので、視認性の良い表示画質を得ることができるという効果を奏する。
【発明を実施するための最良の形態】
【００１１】
＜第１の実施の形態＞
以下、本発明の第１の実施の形態にかかる電気泳動表示装置及びその製造方法を図１乃至図６に沿って説明する。図１は第１の実施の形態にかかる電気泳動表示装置の構成の一例を示す断面図、図２は第１の実施の形態にかかる電気泳動表示装置における分解性材料の積層工程を示す断面図、図３は第１の実施の形態にかかる電気泳動表示装置における硬化性材料の積層工程を示す断面図、図４は第１の実施の形態にかかる電気泳動表示装置における硬化性材料の隔壁への圧着状態を示す断面図、図５は第１の実施の形態にかかる電気泳動表示装置における硬化工程を示す断面図、図６は第１の実施の形態にかかる電気泳動表示装置における分解工程終了後を示す断面図である。
【００１２】
まず、図１に示すように電気泳動表示装置１００は、第１基板１０１と、第２基板１０２と、硬化性材料１０３ｂ（硬化処理後の硬化性材料）と、隔壁１０４と、第１電極１０５と、第２電極１０６と、絶縁性液体１０７と、帯電泳動粒子１０８と、を有する構成となっている。
【００１３】
本電気泳動表示装置１００は、例えば電子書籍や個人用の携帯情報端末（ＰＤＡ）等の情報端末装置やパーソナルコンピュータ（ＰＣ）等に接続して用いられるものであり、接続先の機器から送出される画像データや文字データ等の表示をおこなう表示装置である。
【００１４】
また、本電気泳動表示装置１００の駆動方式については、液晶表示素子等と同様、例えば単純マトリクス駆動やアクティブマトリクス駆動等、をおこなう駆動回路を用い、各画素のＯＮ，ＯＦＦの切り替えを電圧信号によっておこなう。
【００１５】
電気泳動表示装置１００の基板となる第１基板１０１及び第２基板１０２は、互いに所定間隙を開けた対向する位置に配置されており、第２基板１０２上であって第１基板１０１と第２基板１０２との間隙側には硬化性材料１０３ｂが積層されている。さらに、第１基板１０１と、硬化性材料１０３ｂが積層された第２基板１０２との間隙は隔壁１０４によって複数の領域が形成される。
【００１６】
この第１基板１０１及び第２基板１０２には、ポリエチレンテレフタレート（ＰＥＴ）やポリカーボネート（ＰＣ）やポリエーテルサルフォン（ＰＥＳ）等のプラスチックフィルムの他、ガラスや石英等を用いる。なお、第２基板１０２には光透過性のある透明な材料を使用する必要があるが、第１基板１０１には、ポリイミド（ＰＩ）などの着色されているものを用いてもよい。
【００１７】
硬化性材料１０３ｂには、絶縁性液体１０７と混ざらない『−Ｏ−』、『−ＣＨ２−Ｏ−』、『−ＯＨ』のうち少なくとも一つを構成要素に含んでいる化合物や、もしくは『−ＣＨ２−ＣＨ２−Ｏ−』が繰り返し結合されているポリエチレングリコールユニットを含む化合物が用いられる。
【００１８】
なお、硬化性材料１０３ｂは、重合性モノマーや重合性オリゴマーであってもよい。このモノマーやオリゴマーは、単官能性であっても、多官能性であってもよく、さらに、モノマーとオリゴマーとの混合物、あるいは、単官能性化合物と多官能性化合物の混合物等、であってもよい。また、硬化性材料１０３ｂは、上述した以外にも絶縁性液体１０７に混ざらないものであれば特に限定されるものではない。
【００１９】
隔壁１０４には、第１基板１０１及び第２基板１０２と同一の材料やアクリルなどの感光性樹脂が用いられる。なお、隔壁１０４の形成には、例えば感光性樹脂層を塗布した後で露光及びウエット現像をおこなう方法や別途作成した隔壁を接着する方法等、どのような方法を用いてもよく、さらに、隔壁１０４と第１基板１０１とを一体成型によって形成してもよい。
【００２０】
第１電極１０５は、第１基板１０１の上面であって絶縁性液体１０７に近接する位置に配置される。また、第２電極１０６は、隔壁１０４の下部であって第１基板１０１と絶縁性液体１０７とに近接する位置に配置される。
【００２１】
この第１電極１０５は、光反射層として利用する場合には、例えば銀（Ａｇ）やアルミニウム（Ａｌ）等の光反射率の高い材料が用いられ、第２基板１０２から入射する光を反射する反射層の機能を有する。このとき、第１電極１０５を白色表示として利用する場合には、第１電極１０５の表面に光が乱反射するような凹凸を形成するか、或いは第１電極１０５上に光散乱層を形成する。
【００２２】
また、第２電極１０６は、パターニング可能な導電性材料にて形成され、チタン（Ｔｉ）、Ａｌ、銅（Ｃｕ）等の金属、或いは、カーボンや銀ペースト、或いは有機導電膜にて形成される。なお、帯電泳動粒子１０８へ電荷が流入するのを防ぐため、第１電極１０５及び第２電極１０６の各表面に表面絶縁層を形成するようにしてもよい。
【００２３】
そして、帯電泳動粒子１０８が絶縁性液体１０７中に分散される分散液は、第１基板１０１と、硬化性材料１０３ｂが積層された第２基板１０２と、隔壁１０４とによって仕切られる複数の領域に充填される。
【００２４】
この絶縁性液体１０７には、イソパラフィン、シリコーンオイル及びキシレン、トルエン等の非極性溶媒であって透明なものが用いられる。また、帯電泳動粒子１０８には、絶縁性液体１０７内で正極性又は負極性の帯電特性を示す着色された材料を用い、無機顔料、有機顔料、カーボンブラック、或いは、それらを含有させた樹脂等が用いられる。なお、帯電泳動粒子１０８の粒径は、通常０．０１μｍ〜５０μｍ程度のものを使用できるが、好ましくは、０．１μｍ〜１０μｍ程度のものを用いるとよい。
【００２５】
一方、電気泳動表示装置１００が表示をおこなう際には、帯電泳動粒子１０８が図１に示すような状態となる。例えば、図１の左半に示す画素ａは、第１電極１０５と第２電極１０６とによって印加される電界により、帯電泳動粒子１０８が第２電極１０６の近傍に分布した状態を示している。帯電泳動粒子１０８が、第２電極１０６の近傍に分布されると、入射光は帯電泳動粒子１０８に覆われていない第１電極１０５によって反射され、明表示の状態となる。例えば、第１電極１０５が白色であれば、第２基板１０２の上面側からの画素ａは白色に見える。
【００２６】
また、図１及び図２の右半に示す画素ｂは、第１電極１０５と第２電極１０６とによって印加される電界により、帯電泳動粒子１０８が第１電極１０５の近傍に分布した状態を表すものである。帯電泳動粒子１０８が、第１電極１０５の近傍に分布されると、入射光は第１電極１０５が帯電泳動粒子１０８によって覆われているため、帯電泳動粒子１０８に吸収され、暗表示の状態となる。例えば、帯電泳動粒子１０８が黒色であれば、第２基板１０２の上面側からの画素ｂは黒色に見える。
【００２７】
なお、上述した例では第１電極１０５を白色とし、帯電泳動粒子１０８を黒色としたが、これらを着色する色については特に制限するものではない。例えば、第１電極１０５や帯電泳動粒子１０８を、ＲＧＢ等に視認できる色の画素として並べることによってカラー表示をおこなってもよい。
【００２８】
また、ここでいう電極の色は、必ずしも電極自体が着色されているのではなく、これらの電極上に着色層を配置したり、或いはこれらの電極の一部又は全てを透明として各電極の下方に着色層や反射層を配置することによって実現してもよい。
【００２９】
ここで、第１の実施の形態にかかる電気泳動表示装置１００の分散液の封入過程を説明する。まず、図２に示すように、予め第１基板１０１上には隔壁１０４を用いて図1の画素ａ，ｂとなる領域が形成される。それら各領域には、第１電極１０５及び第２電極１０６が各々設けられ、さらに、帯電泳動粒子１０８が絶縁性液体１０７に分散されている分散液がインクジェット方式等により充填される。
【００３０】
次いで、分解性材料１０９が、隔壁１０４によって形成された領域に充填された分散液の液界面上に積層される。分解性材料１０９が積層された層（以下、分解性材料層という）は積層直後は液状であってもよく、その場合は図２に示すように帯電泳動粒子１０８が分解性材料層中に混入することがある。或いは分解性材料層の表面に吸着することもある。従来の封止方法では、これがそのまま固定されてしまうのであったが、本発明では、後の工程で分解性材料層を分解するので、混入または吸着した帯電泳動粒子は再び絶縁性液体中に戻り、泳動性を回復する。
【００３１】
分解性材料１０９は、図４にて後述する分解処理をおこなう前には絶縁性液体１０７に混ざりにくく、分解処理をおこなった後には易溶性となるものである。絶縁性液体１０７は、多くの場合炭化水素系溶媒が用いられるので、本第１の実施の形態における分解性材料１０９には、炭化水素系溶媒に対して相溶性を持たず、熱を加えて分解した際に絶縁性液体１０７に対して易溶性となる熱溶解性樹脂であるノルボルネン樹脂等が用いられる。
【００３２】
なお、この分解性材料１０９は、隔壁１０４との親和性が低いことが好ましい。また、分解性材料１０９と隔壁１０４との間に親和性がある場合には、隔壁１０４の親和性を除去する処理を施してもよく、例えば四フッ化炭素等によるエッチング処理等、を施す。
【００３３】
次に、紫外線硬化樹脂である硬化性材料１０３ａ（硬化処理前の硬化性材料）を第２基板１０２上に塗布する。この硬化性材料１０３ａには、紫外線を照射した際に硬化される紫外線硬化樹脂が用いられ、塗布する第２基板１０２の表面に対して親和性を有することが好ましい。
【００３４】
なお、第２基板１０２の表面に対して所望の親和性を有さない場合には、親和性を与える処理を施してもよく、例えば酸素プラズマ等によるアッシング処理等、を施す。
【００３５】
次いで、上述した第２基板１０２上に塗布した硬化性材料１０３ａは、図３に示すように、分散液の液界面上に積層された分解性材料１０９の上に積層される。積層後、この硬化性材料１０３ａと分解性材料１０９とは混じり合わないようにする。硬化性材料１０３ａが積層された層（以下、硬化性材料層とする）もしくは前述した分解性材料層を半硬化状にするか、もしくは相互に難溶性の材料を選択するとよい。
【００３６】
次に、第２基板１０２の上面に圧力を加えて、硬化性材料層と隔壁１０４の上面が当接するように第２基板１０２を押し付ける。図４に示すように、硬化性材料１０３ａの層まで隔壁１０４が差し込まれるようにするとさらに好ましい。
【００３７】
前述したように、硬化性材料１０３ａは隔壁１０４との親和性が高く、分解性材料１０９は隔壁１０４との親和性が低い。これにより、第２基板１０２に圧力が印加されると、隔壁１０４の近傍の分解性材料１０９は分散液側に移動し、図４に示すように硬化性材料１０３ａと隔壁１０４とが接触し、圧着される。
【００３８】
硬化性材料１０３ａと隔壁１０４とが圧着された状態で、硬化性材料１０３ａを硬化する。図５に示すように、第２基板１０２の上面側から、硬化性材料１０３ａに対して紫外線照射装置等により紫外線１１０が照射される。これにより、硬化性材料１０３ａが硬化し、図５に示す硬化性材料１０３ｂとなる。
【００３９】
その後、熱溶解性樹脂である分解性材料１０９に対して、ヒーターやホットプレート等により熱を加えて分解性材料１０９を分解する。分解後の様子を図６に示す。上述のように、分解性材料１０９は分解後、絶縁性液体１０７に溶解するので、分解性材料１０９に吸着或いは混入していた帯電泳動粒子１０８は開放されて分散媒中にもどる。
【００４０】
このように、硬化性材料１０３ａの硬化処理の後、分解性材料１０９の分解処理がおこなわれる。分解性材料１０９は、分解処理をおこなう前には絶縁性液体１０７に混ざりにくい性質を備えているが、液体或いは液体に近い材料が用いられるため、帯電泳動粒子１０８を吸着することがある。しかし、分解性材料１０９と硬化性材料１０３ａとは混じり合わない材質同士が用いられるため、分解性材料１０９に帯電泳動粒子１０８が吸着したとしても硬化性材料１０３ａに吸着したり混ざり込むことはない。
【００４１】
そのため、分解性材料１０９の上層にある硬化性材料１０３ａが先に硬化され、その後で分解性材料１０９が分解されても帯電泳動粒子１０８が硬化性材料１０３ｂに吸着或いは固着されることはなくなる。硬化性材料１０３ａが硬化された後で、帯電泳動粒子１０８が吸着されている分解性材料１０９を分解処理し、絶縁性液体１０７中に溶解させることによって、分解性材料１０９が吸着した帯電泳動粒子１０８は絶縁性液体１０７に再度分散される。
【００４２】
（実施例１）
次に、第１の実施の形態にかかる電気泳動表示装置１００の構成及び製造方法を具体的な数値を用いて説明する。
【００４３】
例えば、図１に示した電気泳動表示装置１００の大きさは、２００×２００画素とし、それぞれの縦横の長さは、１００μｍ×１００μｍとする。そして、第１基板１０１は厚さ１．１ｍｍのガラス基板を用い、画素の境界部分には隔壁１０４を配置する。なお、隔壁１０４の幅を５μｍとし、高さを１８μｍとする。また、第１電極１０５は、幅８０μｍ、高さ０．１μｍとし、各画素の中央と同じ位置に合わせて配置する。さらに、第２電極１０６は、隔壁１０４上であって、幅５μｍ、高さ０．１μｍとする。
【００４４】
厚さ１．１ｍｍのガラス基板である第１基板１０１上には、第１電極１０５となるアルミニウムが成膜され、フォトリソグラフィー及びウェットエッチングによりアルミニウムがパターニングされる。そして、第１電極１０５上には酸化チタンを含有するアクリル樹脂層が形成されることにより、光散乱層を兼ねる。
【００４５】
また、第１基板１０１上には、第２電極１０６となるチタンが成膜され、フォトリソグラフィー及びドライエッチングにより各画素の境界部分にチタンがパターニングされる。さらに、パターニングされた第２電極１０６上には暗黒色の樹脂膜がフォトリソグラフィーにてパターニングされる。
【００４６】
第２電極１０６上には暗黒色の樹脂膜には、感光性エポキシ樹脂を塗布した後、露光及びウェット現像をおこなうことによって高さ１８μｍの隔壁１０４が形成される。隔壁１０４を形成した後、複数の隔壁１０４間に帯電泳動粒子１０８を分散した絶縁性液体１０７である分散液が充填される。絶縁性液体１０７にはイソパラフィン（商品名：アイソパー、エクソン社製）が用いられ、帯電泳動粒子１０８には粒径１〜２μｍ程度のカーボンブラックを含有したポリスチレン−ポリメチルメタクリレート共重合樹脂が用いられる。また、イソパラフィンには、荷電制御剤としてコハク酸イミド（商品名：ＯＬＯＡ１２００、シェブロン社製）が含有される。分散液を充填した後、その液界面に分解性材料１０９としてノルボルネン樹脂を噴霧する。
【００４７】
次に、厚さ２５μｍのポリエチレンテレフタレートからなる第２基板１０２上に、硬化性材料１０３ａとしてポリエチレングリコールメタクリレートを主成分とする混合物が塗布される。塗布された硬化性材料１０３ａは、分解性材料１０９の上面側から硬化性材料１０３ａと分解性材料１０９とが接触するように積層され、第２基板１０２の上面側から０．３ＭＰａの圧力が印加され、隔壁１０４と硬化性材料１０３ａとが接触し、圧着される。
【００４８】
次に、室温下で第２基板１０２の上面側から強度０．３ｍＷ／ｃｍ２の紫外線を２分間照射し、硬化性材料１０３ａに対する硬化処理をおこなう。続けて、素子全体を５０℃のホットプレート上に配置して加熱することで分解性材料１０９に対する分解処理をおこなう。これに不図示の電圧印加回路を接続して表示装置とする。
【００４９】
次に、上述した電気泳動表示装置１００の駆動について説明する。まず、第１電極１０５に印加する電圧をＶｄ１、第２電極１０６に印加する電圧をＶｄ２とする。そして、駆動電圧は、Ｖｄ１＝＋５０Ｖ及びＶｄ２＝０Ｖ、もしくは、Ｖｄ１＝−５０Ｖ及びＶｄ２＝０Ｖとし、電圧印加時間は１００ｍｓｅｃの条件で印加すると、帯電泳動粒子１０８が移動することで電気泳動表示装置１００の駆動が得られる。
【００５０】
上述のような具体的な数値で構成した電気泳動表示装置１００を製造し駆動させると、硬化性材料１０３ｂに帯電泳動粒子１０８が吸着或いは固着せず、泳動できない帯電泳動粒子１０８は存在せず、良好な表示状態を得ることができる。また、帯電泳動粒子１０８が隔壁１０４を越えて画素間を移動することがなく、完全な封止がされる。
【００５１】
以上説明したように、第１の実施の形態にかかる電気泳動表示装置１００によれば、第１基板１０１上に設ける隔壁１０４によって仕切られる複数の領域に分散液を充填し、その上面に分解性材料１０９を積層し、さらに第２基板１０２上に塗布した硬化性材料１０３ａを第２基板１０２とともに分解性材料１０９の上面に積層し、硬化性材料１０３ａの硬化処理と分解性材料１０９の分解処理とを順におこなうことにより、硬化性材料１０３ｂによって帯電泳動粒子１０８が吸着されるのを防止しつつ分散液を封入することができるので、コントラストが高く視認性の良い表示画質を得ることができる電気泳動表示装置を製造することができる。
【００５２】
なお、上記の実施形態においては、第２基板１０２を支持基板として硬化性材料１０３ａを積層して封止をおこなっているが、硬化処理及び分解処理後に硬化材料１０３ｂに所望の強度がある場合には、硬化、分解工程の後、第２基板１０２を取り除いてもよい。或いはまた、支持基板としての第２基板１０２を最初から用いないで、硬化性材料１０３ａを分解性材料１０９の上に直接塗布してもよい。
【００５３】
また、第１の実施の形態においては、第１基板１０１及び第２基板１０２はポリエチレンテレフタレート（ＰＥＴ）やポリカーボネート（ＰＣ）等を用いるとして説明したが、所望の結果を得ることができれば、上述した硬化性材料１０３ｂと同様の材料や化合物を用いてもよい。
【００５４】
＜第２の実施の形態＞
つぎに、本発明の第２の実施の形態にかかる異なる第２電極を備える電気泳動表示装置の例を図７を用いて説明する。図７は第２の実施の形態にかかる異なる第２電極を備える電気泳動表示装置の例を示す断面図である。なお、第２の実施の形態にかかる電気泳動表示装置７００は、上記第１の実施の形態を一部変更したものであって、図７において図１と同一符号は、同一又は相当部分を示し、他の同一部分も含め、その説明を省略する。
【００５５】
図７に示す電気泳動表示装置７００には、第２基板１０２と硬化性材料１０３ｂとの間に第２電極１０６が設けられている。材質は図１に示した第２電極１０６と同様のものとするが、第２基板１０２側に形成されるため、光透過性の材質のものによって形成される必要がある。
【００５６】
本電気泳動表示装置７００が、表示をおこなう際の帯電泳動粒子１０８の状態は図７の画素ａ１，ｂ１にて示されている。図７の左半に示す画素ａ１は、第２基板１０２側の第２電極１０６の近傍に帯電泳動粒子１０８が分布した状態である。また、図７の右半に示す画素ｂ１は、第１基板１０１側の第１電極１０５の近傍に帯電泳動粒子１０８が分布した状態である。
【００５７】
このとき、例えば、第２電極１０６が半透明の青色と帯電泳動粒子１０８が白色とに着色されているとした場合に画素ａ１のように帯電泳動粒子１０８が分布されると、帯電泳動粒子１０８の白色の反射光が多く影響して白色に近い青色が視認される。また、画素ｂ１のように帯電泳動粒子１０８が分布されると、帯電泳動粒子１０８の白色の反射光があまり影響せず元の青色が視認される。
【００５８】
一方、本電気泳動表示装置７００に分散液を封入する封入過程は、第２基板１０２上に第２電極１０６を設けた後、紫外線硬化樹脂である不図示の硬化性材料１０３ａを第２基板１０２上に塗布する点が、図１に示した電気泳動表示装置１００の分散液の封入過程と異なる。この第２基板１０２上に塗布した硬化性材料１０３ａは、図３と同様、分散液の液界面上の分解性材料１０９に積層された後、紫外線による硬化処理によって硬化性材料１０３ｂとなる。このような方法で帯電泳動粒子１０８を封入することにより、本第２の実施の形態では、帯電泳動粒子１０８が硬化性材料１０３ｂが積層された第２電極１０６側と第１電極１０５側とに移動することによって画素の表示をおこなう。
【００５９】
以上説明したように、第２の実施の形態にかかる電気泳動表示装置７００によれば、電気泳動表示装置７００の第２電極１０６が第２基板１０２に沿うような構成であっても、硬化性材料１０３ｂによって帯電泳動粒子１０８を吸着させずに分散液の中に封入することができるので、視認性が高く良好な表示品位を得ることができる電気泳動表示装置を製造することができる。
【００６０】
なお、第２の実施の形態においては、第２基板１０２を支持基板として硬化性材料１０３ａを塗布して封止をおこなっているが、第２電極１０６を硬化性材料１０３ａの内側に設けることができ、且つ、硬化処理及び分解処理後に硬化材料１０３ｂに所望の強度がある場合には第２基板１０２を取り除く構成としてもよい。また、第２電極１０６を硬化性材料１０３ａの内部や内壁に設けることができる場合には第２基板１０２を最初から用いなくともよい。
【００６１】
また、以上で説明した、第１乃至第２の実施の形態においては、第２基板１０２上に硬化性材料１０３ａを塗布し、次に絶縁性液体１０７の液界面に分解性材料１０９を積層した後、硬化性材料１０３ａと分解性材料１０９とを圧着させるとして説明したが、絶縁性液体１０７と硬化性材料１０３ａとの間に分解性材料１０９が積層できればよいものとする。例えば、第２基板１０２上に硬化性材料１０３ａを塗布し、さらに硬化性材料１０３ａに分解性材料１０９を塗布した後で分解性材料１０９を絶縁性液体１０７上に積層させてもよい。また、絶縁性液体１０７の液界面に、分解性材料１０９を積層した後、さらに硬化性材料１０３ａを積層するなどしてもよい。
【００６２】
また、第１乃至第２の実施の形態においては、硬化性材料１０３ａは紫外線を照射することにより硬化させるとして説明したが、所望の形状を得ることができれば、硬化方法は特に限定されるものではない。例えば、紫外線重合構造を含むアクリレート化合物、メタクリレート化合物、２−ヒドロキシエチルメタクリレート、１，４−ブタンジオールジグリシジルエーテルジアクリレート、ポリエチレングリコールモノメタクリレート等を用いることができる。
【００６３】
また、第１乃至第２の実施の形態においては、分解性材料１０９は熱により分解するとして説明したが、所望の結果を得ることができれば、分解方法は特に限定されるものではない。
【００６４】
また、第１乃至第２の実施の形態においては、第１電極１０５と第２電極１０６との位置と数が図１又は図２のように示されたが、第１電極１０５と第２電極１０６とが一対以上配置されていれば、隔壁１０４の内部に配置されていてもよく、数も位置も特に限定されるものではない。また、形状についても特に限定されないものとする。
【００６５】
また、第１乃至第２の実施の形態においては、帯電泳動粒子１０８を分散させた絶縁性液体１０７中には、帯電泳動粒子１０８の帯電を制御し、安定化させるための荷電制御剤を添加してもよい。このような荷電制御剤としては、例えばモノアゾ染料の金属錯塩、サリチル酸、有機四級アンモニウム塩、ニグロシン系化合物等、を用いてもよい。
【００６６】
また、第１乃至第２の実施の形態においては、絶縁性液体１０７中には、帯電泳動粒子１０８同士の凝集を防ぎ、分散状態を維持するための分散剤を添加してもよい。かかる分散剤としては、例えばリン酸カルシウム、リン酸マグネシウム等のリン酸多価金属塩、炭酸カルシウム等の炭酸塩、その他無機塩、無機酸化物、或いは、有機高分子材料等、を用いてもよい。
【００６７】
また、第１乃至第２の実施の形態においては、図１及び図２に示す隔壁１０４は、画素を１つずつ仕切るように配置されるとして説明したが、１つの画素をさらに複数の副画素に仕切るように配置したり、或いは、隣接する隔壁１０４の間に複数の画素が含まれるように配置してもよい。
【産業上の利用可能性】
【００６８】
以上のように、本発明にかかる電気泳動表示装置及びその製造方法は、帯電した粒子を移動させることによって表示する反射型の表示装置として有用であり、特に、高い視認性が要求される電気泳動表示装置に適している。
【図面の簡単な説明】
【００６９】
【図１】第１の実施の形態にかかる電気泳動表示装置の構成の一例を示す断面図。
【図２】第１の実施の形態にかかる電気泳動表示装置における分解性材料の積層工程を示す断面図。
【図３】第１の実施の形態にかかる電気泳動表示装置における硬化性材料の積層工程を示す断面図。
【図４】第１の実施の形態にかかる電気泳動表示装置における硬化性材料の隔壁への圧着状態を示す断面図。
【図５】第１の実施の形態にかかる電気泳動表示装置における硬化工程を示す断面図。
【図６】第１の実施の形態にかかる電気泳動表示装置における分解工程終了後を示す断面図。
【図７】第２の実施の形態にかかる異なる第２電極を備える電気泳動表示装置の例を示す断面図。
【符号の説明】
【００７０】
１００，７００  電気泳動表示装置
１０１  第１基板（基板）
１０３ａ，１０３ｂ  硬化性材料
１０４  隔壁
１０５  第１電極（電極）
１０６  第２電極（電極）
１０７  絶縁性液体
１０８  帯電泳動粒子
１０９  分解性材料
【図１】
2005352316.tif 000003
【図２】
2005352316.tif 000004
【図３】
2005352316.tif 000005
【図４】
2005352316.tif 000006
【図５】
2005352316.tif 000007
【図６】
2005352316.tif 000008
【図７】
2005352316.tif 000009